(57)【要約】【課題】本発明は、主鎖に環構造を有するグラフトポリマーの製造方法並びにその製法で得られたグラフトポリマーに関する。主鎖に環構造を有する重合体とスチレン樹脂や（メタ）アクリル系樹脂等の汎用樹脂との相溶性を向上させることができる、光学特性に優れたグラフトポリマーおよびその製造方法を提供することを目的とする。【解決手段】本発明の製造方法は式（ＩＩ）：【化１】2014141611.tif 000009（式中、Ｒ１は水素原子、または炭素数が１〜３０の有機基を表す。）で表わされる単量体を含む単量体成分を重合して得られた樹脂［Ａ］と不飽和単量体［Ｂ］をラジカル発生剤［Ｃ］の存在下に重合することを特徴とするグラフトポリマーの製造方法である。【選択図】なし【特許請求の範囲】
【請求項１】
下記式（Ｉ）：
2014141611.tif 000007
（式中、Ｒ１は水素原子、または炭素数が１〜３０の有機基を表す。）
で表わされる繰り返し単位を主鎖中に含むグラフトポリマーの製造方法であって、
式（ＩＩ）：
2014141611.tif 000008
（式中、Ｒ１は水素原子、または炭素数が１〜３０の有機基を表す。）
で表わされる単量体を含む単量体成分を重合して得られた樹脂［Ａ］と不飽和単量体［Ｂ］をラジカル発生剤［Ｃ］の存在下に重合することを特徴とするグラフトポリマーの製造方法。
【請求項２】
前記樹脂［Ａ］中に式（ＩＩ）に由来するアリルエーテル基が０．１ｍｍｏｌ／ｇ以上存在することを特徴とする請求項１記載のグラフトポリマーの製造方法
【請求項３】
前記樹脂［Ａ］が式（ＩＩ）で表わされる単量体とスチレンおよび／またはアクリルニトリルを含む単量体の共重合体であることを特徴とする請求項１または２記載のグラフトポリマーの製造方法。
【請求項４】
請求項１〜３のいずれかの製造方法により得られたグラフトポリマー。
【発明の詳細な説明】
【技術分野】
【０００１】
本発明は、主鎖に環構造を有するグラフトポリマーの製造方法並びにその製法で得られたグラフトポリマーに関する。
【背景技術】
【０００２】
主鎖に環構造を有する重合体は、高い熱分解温度や透明性を有することから、様々な用途への使用が期待されており、近年では、優れた光学特性を有する光学部材を製造するための光学材料や、カラーフィルター用レジスト材料等として用いられることが検討されている（特許文献１、２）。そうした分野では、各種の特性を改良するために複数の樹脂材料をブレンドする手法がとられることがあるが、主鎖に環構造を有する重合体は、スチレン樹脂や（メタ）アクリル系樹脂等の汎用樹脂との相溶性に乏しいことがわかり、光学特性を活かした改良が難しいという課題があった。
【先行技術文献】
【特許文献】
【０００３】
【特許文献１】特開２０１１−４５８６２号公報
【特許文献２】特開２０１０−３７５４８号公報
【発明の概要】
【発明が解決しようとする課題】
【０００４】
主鎖に環構造を有する重合体とスチレン樹脂や（メタ）アクリル系樹脂等の汎用樹脂との相溶性を向上させ、光学特性に優れたグラフトポリマーおよびその製造方法を提供することを目的とする。
【課題を解決するための手段】
【０００５】
本発明の製造方法は、式（ＩＩ）：
【０００６】
【化１】
2014141611.tif 000002
【０００７】
（式中、Ｒ１は水素原子、または炭素数が１〜３０の有機基を表す。）
で表わされる単量体（以下、単量体ＩＩと表すことが有る）を含む単量体成分を重合して得られた樹脂［Ａ］と不飽和単量体［Ｂ］をラジカル発生剤［Ｃ］の存在下に重合することを特徴とするグラフトポリマーの製造方法である。さらに、本発明は、上記の製造方法により得られたグラフトポリマーである。
【発明の効果】
【０００８】
本発明によれば、α−（アリルオキシメチル）アクリル酸エステル類を環化重合して得られるヘテロ脂環構造を主鎖に有する重合体のグラフトポリマーを得ることができる。該ポリマーは、相溶性、透明性等に優れることから、光学材料、電子材料、レジスト材料、印刷インキ、塗料、相溶化剤、高分子分散剤等として好適に使用することができる。
【発明を実施するための形態】
【０００９】
本発明は、下記式（Ｉ）：
【００１０】
【化２】
2014141611.tif 000003
【００１１】
（式中、Ｒ１は水素原子、または炭素数が１〜３０の有機基を表す。）
で表わされる構造単位を主鎖中に含むグラフトポリマーの製造方法であって、更に詳しくは、式（ＩＩ）：
【００１２】
【化３】
2014141611.tif 000004
【００１３】
（式中、Ｒ１は水素原子、または炭素数が１〜３０の有機基を表す。）
で表される単量体を含む単量体成分を重合して得られた樹脂［Ａ］と不飽和単量体［Ｂ］をラジカル発生剤［Ｃ］の存在下に重合することを特徴とするグラフトポリマーの製造方法である。
【００１４】
上記式（ＩＩ）で表わされる単量体は、例えば、式：
【００１５】
【化４】
2014141611.tif 000005
【００１６】
（式中、Ｒ１は前記と同じ。Ｘ・は開始ラジカルまたは生長ラジカルを示す）
で表わされるように、環化しながら重合して、両隣にメチレン基を配した５員環エーテル構造を繰り返し単位とする主鎖骨格を形成する。すなわち式（Ｉ）で表わされる構造単位を有するポリマーを形成する。両隣にメチレン基を配した５員環エーテル構造は、種々の基材に対する密着性に優れ、高いガラス転移温度および硬度を有しながら柔軟で追随性が高く、耐熱分解性が高い。そのため、プラスチックのみならず多くの種類の基材に密着することができ、変形への追随性、耐ブロッキング性に優れ、また各種耐久性にも優れることになる。
【００１７】
また、例えば、式：
【００１８】
【化５】
2014141611.tif 000006
【００１９】
（式中、Ｒ１は前記と同じ。Ｘ・は開始ラジカルまたは生長ラジカルを示す）
で表わされるように、一部が環化せずに重合して、前記の両隣にメチレン基を配した５員環エーテル構造を繰り返し単位とする主鎖骨格の中に、側鎖にアリルエーテル基を有する単位が一部含まれるような主鎖骨格を形成することが可能である。このような、側鎖にアリルエーテル基を有する単位が生じる割合は、重合条件によって変化することが知られている。重合条件により異なるが、式（ＩＩ）で表わされる単量体成分に対して、２０ｍｏｌ％以下である。生じたアリルエーテル基はさらに反応して架橋の起点となり得るものである、特に１００℃以上、好ましくは１５０℃以上の温度で効果的に熱硬化反応を起こして架橋する。結果として、前記の両隣にメチレン基を配した５員環エーテル構造を繰り返し単位とする強靭な主鎖骨格どうしが、耐加水分解性の高い結合であるエーテル結合を介して結合・架橋し、さらに耐久性が向上した構造を形成することができる。
【００２０】
＜樹脂［Ａ］＞
本発明において樹脂［Ａ］は、式（Ｉ）で表される構造単位を主鎖中に含む樹脂であり、構造単位のＲ１は、水素原子、または炭素数が１〜３０の有機基を表す。Ｒ１は、鎖状飽和炭化水素基、鎖状不飽和炭化水素基、脂環式炭化水素基、又は、芳香族炭化水素基が挙げられ、その水素原子の一部又は全部をアルコキシ基、ヒドロキシ基及びハロゲン原子からなる群より選択される一つ又は二つ以上の置換基で置き換えた基であってもよい。
【００２１】
Ｒ１の具体例としては、例えば、水素原子；メチル、エチル、ｎ−プロピル、ｉ−プロピル、ｎ−ブチル、ｓ−ブチル、ｔ−ブチル、ｎ−アミル、ｓ−アミル、ｔ−アミル、ｎ−ヘキシル、ｓ−ヘキシル、ｎ−ヘプチル、ｎ−オクチル、ｓ−オクチル、ｔ−オクチル、２−エチルヘキシル、カプリル、ノニル、デシル、ウンデシル、ラウリル、トリデシル、ミリスチル、ペンタデシル、セチル、ヘプタデシル、ステアリル、ノナデシル、エイコシル、セリル、メリシルなどの鎖状飽和炭化水素基；メトキシエチル、メトキシエトキシエチル、メトキシエトキシエトキシエチル、３−メトキシブチル、エトキシエチル、エトキシエトキシエチル、フェノキシエチル、フェノキシエトキシエチルなどの鎖状飽和炭化水素基の水素原子の一部をアルコキシ基で置き換えたアルコキシ置換鎖状飽和炭化水素基；ヒドロキシエチル、ヒドロキシプロピル、ヒドロキシブチルなどの鎖状飽和炭化水素基の水素原子の一部をヒドロキシ基で置き換えたヒドロキシ置換鎖状飽和炭化水素基；フルオロエチル、ジフルオロエチル、クロロエチル、ジクロロエチル、ブロモエチル、ジブロモエチルなどの鎖状飽和炭化水素基の水素原子の一部をハロゲンで置き換えたハロゲン置換鎖状飽和炭化水素基；ビニル、アリル、メタリル、クロチル、プロパギルなどの鎖状不飽和炭化水素基、及びその水素原子の一部をアルコキシ基、ヒドロキシ基やハロゲンで置き換えた鎖状不飽和炭化水素基；シクロペンチル、シクロヘキシル、４−メチルシクロヘキシル、４−ｔ−ブチルシクロヘキシル、トリシクロデカニル、イソボルニル、アダマンチル、ジシクロペンタジエニルなどの脂環式炭化水素基、及びその水素原子の一部をアルコキシ基、ヒドロキシ基やハロゲンで置き換えた脂環式炭化水素基；フェニル、メチルフェニル、ジメチルフェニル、トリメチルフェニル、４−ｔ−ブチルフェニル、ベンジル、ジフェニルメチル、ジフェニルエチル、トリフェニルメチル、シンナミル、ナフチル、アントラニルなどの芳香族炭化水素基、及びその水素原子の一部をアルコキシ基、ヒドロキシ基やハロゲンで置き換えた芳香族炭化水素基；グリシジル、β−メチルグリシジル、３，４−エポキシシクロヘキシルメチル、テトラヒドロフルフリル、３−メチル−３−オキセタニルメチル、３−エチル−３−オキセタニルメチルなどの環状エーテル基、及びその水素原子の一部をアルコキシ基、ヒドロキシ基やハロゲンで置き換えた環状エーテル基などが挙げられる。また、これら有機基にさらに置換基が結合していてもよい。置換基としてのアルコキシ基は、炭素数が１〜３０であることが好ましく、上記したようなメトキシ基、エトキシ基、フェノキシ基等が挙げられる。なお、本発明の重合体中には、式（Ｉ）で表される構造単位が繰り返し単位として複数存在することになるが、これら式（Ｉ）中のＲ１は、同一であってもよく、異なる２種以上であってもよい。
【００２２】
樹脂［Ａ］は、式（ＩＩ）で表される単量体を含む単量体成分を重合して得られる樹脂であるが、式（ＩＩ）で表される単量体を具体的に例示すると、α−アリルオキシメチルアクリル酸、α−アリルオキシメチルアクリル酸メチル、α−アリルオキシメチルアクリル酸エチル、α−アリルオキシメチルアクリル酸ｎ−プロピル、α−アリルオキシメチルアクリル酸ｉ−プロピル、α−アリルオキシメチルアクリル酸ｎ−ブチル、α−アリルオキシメチルアクリル酸ｓ−ブチル、α−アリルオキシメチルアクリル酸ｔ−ブチル、α−アリルオキシメチルアクリル酸ｎ−アミル、α−アリルオキシメチルアクリル酸ｓ−アミル、α−アリルオキシメチルアクリル酸ｔ−アミル、α−アリルオキシメチルアクリル酸ｎ−ヘキシル、α−アリルオキシメチルアクリル酸ｓ−ヘキシル、α−アリルオキシメチルアクリル酸ｎ−ヘプチル、α−アリルオキシメチルアクリル酸ｎ−オクチル、α−アリルオキシメチルアクリル酸ｓ−オクチル、α−アリルオキシメチルアクリル酸ｔ−オクチル、α−アリルオキシメチルアクリル酸２−エチルヘキシル、α−アリルオキシメチルアクリル酸カプリル、α−アリルオキシメチルアクリル酸ノニル、α−アリルオキシメチルアクリル酸デシル、α−アリルオキシメチルアクリル酸ウンデシル、α−アリルオキシメチルアクリル酸ラウリル、α−アリルオキシメチルアクリル酸トリデシル、α−アリルオキシメチルアクリル酸ミリスチル、α−アリルオキシメチルアクリル酸ペンタデシル、α−アリルオキシメチルアクリル酸セチル、α−アリルオキシメチルアクリル酸ヘプタデシル、α−アリルオキシメチルアクリル酸ステアリル、α−アリルオキシメチルアクリル酸ノナデシル、α−アリルオキシメチルアクリル酸エイコシル、α−アリルオキシメチルアクリル酸セリル、α−アリルオキシメチルアクリル酸メリシルのような、上記式（ＩＩ）におけるＲ１が鎖状飽和炭化水素基であるもの；α−アリルオキシメチルアクリル酸メトキシエチル、α−アリルオキシメチルアクリル酸メトキシエトキシエチル、α−アリルオキシメチルアクリル酸メトキシエトキシエトキシエチル、α−アリルオキシメチルアクリル酸３−メトキシブチル、α−アリルオキシメチルアクリル酸エトキシエチル、α−アリルオキシメチルアクリル酸エトキシエトキシエチル、α−アリルオキシメチルアクリル酸フェノキシエチル、α−アリルオキシメチルアクリル酸フェノキシエトキシエチルのような、Ｒ１が鎖状飽和炭化水素基の水素原子の一部をアルコキシ基で置き換えたアルコキシ置換鎖状飽和炭化水素基であるもの；α−アリルオキシメチルアクリル酸ヒドロキシエチル、α−アリルオキシメチルアクリル酸ヒドロキシプロピル、α−アリルオキシメチルアクリル酸ヒドロキシブチルのような、Ｒ１が鎖状飽和炭化水素基の水素原子の一部をヒドロキシ基で置き換えたヒドロキシ置換鎖状飽和炭化水素基であるもの；α−アリルオキシメチルアクリル酸フルオロエチル、α−アリルオキシメチルアクリル酸ジフルオロエチル、α−アリルオキシメチルアクリル酸クロロエチル、α−アリルオキシメチルアクリル酸ジクロロエチル、α−アリルオキシメチルアクリル酸ブロモエチル、α−アリルオキシメチルアクリル酸ジブロモエチルのような、式（Ｉ��）におけるＲが鎖状飽和炭化水素基の水素原子の一部をハロゲンで置き換えたハロゲン置換鎖状飽和炭化水素基であるもの；α−アリルオキシメチルアクリル酸ビニル、α−アリルオキシメチルアクリル酸アリル、α−アリルオキシメチルアクリル酸メタリル、α−アリルオキシメチルアクリル酸クロチル、α−アリルオキシメチルアクリル酸プロパギルのような、Ｒ１が鎖状不飽和炭化水素基、及びその水素原子の一部をアルコキシ基、ヒドロキシ基やハロゲンで置き換えた鎖状不飽和炭化水素基であるもの；α−アリルオキシメチルアクリル酸シクロペンチル、α−アリルオキシメチルアクリル酸シクロヘキシル、α−アリルオキシメチルアクリル酸４−メチルシクロヘキシル、α−アリルオキシメチルアクリル酸４−ｔ−ブチルシクロヘキシル、α−アリルオキシメチルアクリル酸トリシクロデカニル、α−アリルオキシメチルアクリル酸イソボルニル、α−アリルオキシメチルアクリル酸アダマンチル、α−アリルオキシメチルアクリル酸ジシクロペンタジエニルのような、Ｒ１が脂環式炭化水素基、及びその水素原子の一部をアルコキシ基、ヒドロキシ基やハロゲンで置き換えた脂環式炭化水素基であるもの；α−アリルオキシメチルアクリル酸フェニル、α−アリルオキシメチルアクリル酸メチルフェニル、α−アリルオキシメチルアクリル酸ジメチルフェニル、α−アリルオキシメチルアクリル酸トリメチルフェニル、α−アリルオキシメチルアクリル酸４−ｔ−ブチルフェニル、α−アリルオキシメチルアクリル酸ベンジル、α−アリルオキシメチルアクリル酸ジフェニルメチル、α−アリルオキシメチルアクリル酸ジフェニルエチル、α−アリルオキシメチルアクリル酸トリフェニルメチル、α−アリルオキシメチルアクリル酸シンナミル、α−アリルオキシメチルアクリル酸ナフチル、α−アリルオキシメチルアクリル酸アントラニルのような、Ｒ１が芳香族炭化水素基、及びその水素原子の一部をアルコキシ基、ヒドロキシ基やハロゲンで置き換えた芳香族炭化水素基であるもの；α−アリルオキシメチルアクリル酸グリシジル、α−アリルオキシメチルアクリル酸β−メチルグリシジル、α−アリルオキシメチルアクリル酸３，４−エポキシシクロヘキシルメチル、α−アリルオキシメチルアクリル酸テトラヒドロフルフリル、α−アリルオキシメチルアクリル酸３−メチル−３−オキセタニルメチル、α−アリルオキシメチルアクリル酸３−エチル−３−オキセタニルメチルのような、Ｒ１が環状エーテル基、及びその水素原子の一部をアルコキシ基、ヒドロキシ基やハロゲンで置き換えた環状エーテル基であるもの；などが挙げられる。これら単量体は、単独でまたは２種以上を組み合わせて使用できる。これらのうち、α―アリルオキシメチルアクリル酸メチルが特に好ましい。
【００２３】
樹脂［Ａ］は、上記単量体以外に、共重合可能な他の単量体を共重合しても良い。
共重合可能な他の単量体としては、例えば、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｓ−ブチル、（メタ）アクリル酸ｔ−ブチル、（メタ）アクリル酸ｎ−アミル、（メタ）アクリル酸ｓ−アミル、（メタ）アクリル酸ｔ−アミル、（メタ）アクリル酸ｎ−ヘキシル、（メタ）アクリル酸２−エチルヘキシル、（メタ）アクリル酸イソデシル、（メタ）アクリル酸トリデシル、（メタ）アクリル酸シクロヘキシル、（メタ）アクリル酸シクロヘキシルメチル、（メタ）アクリル酸オクチル、（メタ）アクリル酸ラウリル、（メタ）アクリル酸ステアリル、（メタ）アクリル酸ベンジル、（メタ）アクリル酸フェニル、（メタ）アクリル酸イソボルニル、（メタ）アクリル酸アダマンチル、（メタ）アクリル酸トリシクロデカニル、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸２−メトキシエチル、（メタ）アクリル酸２−エトキシエチル、（メタ）アクリル酸フェノキシエチル、（メタ）アクリル酸テトラヒドロフルフリル、（メタ）アクリル酸グリシジル、（メタ）アクリル酸β−メチルグリシジル、（メタ）アクリル酸β−エチルグリシジル、（メタ）アクリル酸（３，４−エポキシシクロヘキシル）メチル、（メタ）アクリル酸Ｎ，Ｎ−ジメチルアミノエチル、α−ヒドロキシメチルアクリル酸メチル、α−ヒドロキシメチルアクリル酸エチルなどの（メタ）アクリル酸エステル類；Ｎ，Ｎ−ジメチル（メタ）アクリルアミド、Ｎ−メチロール（メタ）アクリルアミド等の（メタ）アクリルアミド類；（メタ）アクリル酸、クロトン酸、けい皮酸、ビニル安息香酸等の不飽和モノカルボン酸類；マレイン酸、フマル酸、イタコン酸、シトラコン酸、メサコン酸等の不飽和多価カルボン酸類；コハク酸モノ（２−アクリロイルオキシエチル）、コハク酸モノ（２−メタクリロイルオキシエチル）等の不飽和基とカルボキシル基の間が鎖延長されている不飽和モノカルボン酸類；無水マレイン酸、無水イタコン酸などの不飽和酸無水物類；スチレン、α−メチルスチレン、α−クロロスチレン、ｐ−ｔ−ブチルスチレン、ｐ−メチルスチレン、ｐ−クロロスチレン、ｏ−クロロスチレン、２，５−ジクロロスチレン、３，４−ジクロロスチレン、ビニルトルエン、メトキシスチレン等の芳香族ビニル類；メチルマレイミド、エチルマレイミド、イソプロピルマレイミド、シクロヘキシルマレイミド、フェニルマレイミド、ベンジルマレイミド、ナフチルマレイミドなどのＮ置換マレイミド類；１，３−ブタジエン、イソプレン、クロロプレン等の共役ジエン類；酢酸ビニル、プロピオン酸ビニル、酪酸ビニル、安息香酸ビニル等のビニルエステル類；メチルビニルエーテル、エチルビニルエーテル、プロピルビニルエーテル、ブチルビニルエーテル、２−エチルヘキシルビニルエーテル、ｎ−ノニルビニルエーテル、ラウリルビニルエーテル、シクロヘキシルビニルエーテル、メトキシエチルビニルエーテル、エトキシエチルビニルエーテル、メトキシエトキシエチルビニルエーテル、メトキシポリエチレングリコールビニルエーテル、２−ヒドロキシエチルビニルエーテル、４−ヒドロキシブチルビニルエーテル等のビニルエーテル類；Ｎ−ビニルピロリドン、Ｎ−ビニルカプロラクタム、Ｎ−ビニルイミダゾール、Ｎ−ビニルモルフォリン、Ｎ−ビニルアセトアミド等のＮ−ビニル化合物類；（メタ）アクリル酸イソシアナトエチル、アリルイソシアネート等の不飽和イソシアネート類；アクリロニトリル、メタクリロニトリルなどのシアン化ビニル類；などが挙げられる。これらの共重合可能な他の単量体は、単独でまたは２種以上を組み合わせて使用できる。これらのうち、後述する理由で、スチレン、アクリロニトリルが特に好ましい。
【００２４】
上記共重合可能な他の単量体を樹脂［Ａ］に共重合する割合は特に制限がないが、樹脂［Ａ］を構成する全単量体成分に対し、１〜７０質量％が好ましく、１０〜６０質量％がより好ましく、２０〜５５質量％が更に好ましい。
【００２５】
上記、単量体成分の重合方法としては特に制限はなく、公知の方法で重合して樹脂［Ａ］を得ることができる。重合方法としては、バルク重合、溶液重合、乳化重合等の重合方法を用いることができ、溶液重合が工業的に有利で、分子量などの構造調整も容易であり好ましい。重合機構としては、ラジカル重合、アニオン重合、カチオン重合、配位重合等の機構に基づいた重合方法を用いることができるが、ラジカル重合機構に基づく重合方法が、工業的にも有利であるため好ましい。
【００２６】
樹脂［Ａ］は、前記の通り、式（Ｉ）の繰り返し単位を有すると同時に、式（ＩＩ）で表わされる単量体に由来するアリルエーテル基を有する。アリルエーテル基は、架橋点として働き、架橋反応を生じる。アリルエーテル基量は、反応溶媒により変化することが知られているが、共重合成分の種類と量によっても変化し、特に、スチレン、及び／またはアクリロニトリルと共重合することで、アリルエーテル基量を調整することができる。即ち、スチレン及び／またはアクリロニトリルの共重合量を増やすにつれ、環化率が低下し、アリルエーテル基量を多くすることができる。ただし、アリルエーテル基量は、式（ＩＩ）で表わされる単量体の共重合量と、環化率によって決まるため、環化率が最小となる組成がアリルエーテル基量が最大となる組成と一致するとは限らない。本発明のグラフト重合は、上記アリルエーテル基を起点として重合が進行する。グラフト重合を有効に行なうための樹脂［Ａ］に含まれるアリルエーテル基の含有量としては、０．１ｍｍｏｌ／ｇ以上が好ましく、０．２ｍｍｏｌ／ｇ以上がより好ましく、０．３ｍｍｏｌ／ｇ以上が更に好ましい。上限としては、１．０ｍｍｏｌ／ｇ以下が好ましく、０．９ｍｍｏｌ／ｇ以下がより好ましく、０．８ｍｍｏｌ／ｇ以下が更に好ましい。
【００２７】
スチレン、及び／またはアクリロニトリルと共重合する場合、その割合は重合体（Ａ）を構成する単量体成分に対し１〜９０モル％が好ましく、１０〜８０モル％がより好ましく、２０〜７０モル％が更に好ましい。このような範囲であるとアリルエーテル基を上記範囲にすることができる。なお、アリルエーテル基の定量は、ＮＭＲを用いることで求めることができる。
【００２８】
＜グラフトポリマー＞
本発明のグラフトポリマーは、樹脂［Ａ］と不飽和単量体［Ｂ］をラジカル発生剤［Ｃ］の存在下に重合することにより得ることができる。
【００２９】
＜不飽和単量体［Ｂ］＞
ここで不飽和単量体［Ｂ］としては、（メタ）アクリル酸エステル単位、芳香族ビニル化合物単位、不飽和カルボン酸化合物単位、不飽和カルボン酸アミド化合物単位、シアン化ビニル化合物単位等のビニル化合物単位が挙げられる。
【００３０】
（メタ）アクリル酸エステル単位としては、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸シクロヘキシル、（メタ）アクリル酸イソボルニル、（メタ）アクリル酸ジシクロペンタニル、（メタ）アクリル酸アダマンチル、（メタ）アクリル酸ベンジル、（メタ）アクリル酸ヒドロキシエチル、α−ヒドロキシアクリル酸メチル、α−ヒドロキシアクリル酸エチルなどの（メタ）アクリル酸エステルの重合により形成される構成単位が挙げられ、特に、メタクリル酸メチル単位、メタクリル酸シクロヘキシル単位、メタクリル酸イソボルニル単位、メタアクリル酸ベンジル単位が好ましい。
【００３１】
芳香族ビニル化合物単位としては、例えば、スチレン、α−メチルスチレン、α−クロロスチレン、ｐ−ｔ−ブチルスチレン、ｐ−メチルスチレン、ｐ−クロロスチレン、ｏ−クロロスチレン、２，５−ジクロロスチレン、３，４−ジクロロスチレン、ジビニルベンゼンなどの芳香族ビニル化合物の重合により形成される構成単位が挙げられ、特に、スチレン単位が好ましい。
【００３２】
不飽和カルボン酸化合物単位としては、例えば、アクリル酸、メタクリル酸、クロトン酸などの酸およびこれらのアルカリ金属塩、アンモニウム塩、有機アミン塩の重合により形成される構成単位が挙げられる。
【００３３】
不飽和カルボン酸アミド化合物単位としては、例えば、（メタ）アクリルアミド、ジアセトンアクリルアミド、Ｎ−メチル（メタ）アクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−プロピルアクリルアミド、Ｎ−アクリロイルピロリジン、Ｎ−アクリロイルピペリジン、Ｎ−アクリロイルモルホリン、Ｎ，Ｎ−ジ（ｎ−プロピル）アクリルアミド、Ｎ−（ｎ−ブチル）アクリルアミド、Ｎ−（ｎ−ヘキシル）（メタ）アクリルアミド、Ｎ−（ｎ−オクチル）（メタ）アクリルアミド、Ｎ−（ｔ−オクチル）アクリルアミド、Ｎ−（ｎ−ドデシル）（メタ）アクリルアミド、Ｎ，Ｎ−ジグリシジル（メタ）アクリルアミド、Ｎ−（４−グリシドキシブチル）（メタ）アクリルアミド、Ｎ−（５−グリシドキシペンチル）アクリルアミド、Ｎ−（６−グリシドキシヘキシル）アクリルアミド、メチレンビスアクリルアミド、Ｎ，Ｎ’−エチレンビスアクリルアミド、Ｎ，Ｎ’−ヘキサメチレンビスアクリルアミド、Ｎ−メチロールアクリルアミドなどの化合物の重合により形成される構成単位が挙げられる。
【００３４】
シアン化ビニル化合物単位としては、例えば、（メタ）アクリロニトリル単位が挙げられる。
【００３５】
その他のビニル化合物単位としては、例えば、酢酸ビニル、塩化ビニル、塩化ビニリデン、エチレン、プロピレン、ブテン、イソプレン、Ｎ−ビニル−２−ピロリドン、Ｎ−ビニルホルムアミド、Ｎ−ビニルアセトアミド；アジピン酸ジビニル、セバシン酸ジビニルなどのジビニルエステル類；マレイミド、Ｎ−フェニルマレイミド、Ｎ−シクロヘキシルマレイミドなどのマレイミド類；ビニルスルホン酸、スチレンスルホン酸、２−アクリルアミド−２−フェニルプロパンスルホン酸、２−アクリルアミド−２−メチルプロパンスルホン酸などのスルホン酸およびこれらのアルカリ金属塩、アンモニウム塩、有機アミン塩；の重合により形成される構成単位が挙げられる。
【００３６】
不飽和単量体［Ｂ］と上記ビニル化合物は、単独で用いてもよいし、２種類以上を併用してもよい。
【００３７】
不飽和単量体［Ｂ］の量としては特に制限はないが、樹脂［Ａ］１００質量部に対して不飽和単量体［Ｂ］を５質量部以上１０００質量部以下が好ましく、１０質量部以上、５００質量部以下が更に好ましい。このような範囲であると、相溶性が優れるグラフトポリマーとなる。
【００３８】
＜ラジカル発生剤［Ｃ］＞
ラジカル発生剤としては、例えば、クメンハイドロパーオキサイド、ジイソプロピルベンゼンハイドロパーオキサイド、ジ−ｔ−ブチルパーオキサイド、ラウロイルパーオキサイド、ベンゾイルパーオキサイド、ｔ−ブチルパーオキシイソプロピルカーボネート、ｔ−ブチルパーオキシー２−エチルヘキサノエートなどの有機過酸化物；２，２’−アゾビスイソブチロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）、２，２’−アゾビス［Ｎ−（２−カルボキシエチル）−２−メチルプロピオンアミジン］ハイドレート、１，１’−アゾビス（シクロヘキサンカルボニトリル）、２，２’−アゾビス（２，４−ジメチルバレロニトリル）、ジメチル２，２’−アゾビス（２−メチルプロピオネート）などのアゾ化合物；ｔ−ブチルハイドロパーオキシド、過酸化水素などの過酸化物；過硫酸カリウム、過硫酸アンモニウムなどの過硫酸塩が挙げられる。これらは単独で用いても、２種以上を併用してもよい。また、重合開始剤とともに遷移金属塩やアミン類等の還元剤を併用してもよい。
【００３９】
グラフトポリマーの重合方法としては、特に制限なく、溶液重合、塊状重合、懸濁重合、乳化重合等の手法を用いる事ができる。グラフトポリマーの好ましい重合方法は溶液重合である。典型的には、樹脂［Ａ］、不飽和単量体［Ｂ］、ラジカル発生［Ｃ］を溶剤に溶解した状態で、攪拌、加熱することによってグラフト重合を行なう。
好ましい重合方法のひとつは、樹脂［Ａ］を溶液重合した反応液に不飽和単量体［Ｂ］と、ラジカル発生剤［Ｃ］を加えて、樹脂［Ａ］の重合に引き続いてグラフト重合を行なうことである。その場合、樹脂［Ａ］の重合において、単量体成分の重合率を十分に高くしておくことが必要となる。好ましくは重合率９５％以上。更に好ましくは９８％以上である。
【００４０】
上記溶媒としては、例えば、メタノール、エタノール、イソプロパノール、ｎ−ブタノール、ｓ−ブタノール等のモノアルコール類；エチレングリコール、プロピレングリコール等のグリコール類；テトラヒドロフラン，ジオキサン等の環状エーテル類；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノブチルエーテル、３−メトキシブタノール等のグリコールモノエーテル類；エチレングリコールジメチルエーテル、エチレングリコールジエチルエーテル、エチレングリコールエチルメチルエーテル、ジエチレングリコールジメチルエーテル、ジエチレングリコールジエチルエーテル、ジエチレングリコールエチルメチルエーテル、プロピレングリコールジメチルエーテル、プロピレングリコールジエチルエーテル等のグリコールエーテル類；エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート、３−メトキシブチルアセテート等のグリコールモノエーテルのエステル類；酢酸メチル、酢酸エチル、酢酸プロピル、酢酸イソプロピル、酢酸ブチル、プロピオン酸メチル、プロピオン酸エチル、プロピオン酸ブチル、乳酸メチル、乳酸エチル、乳酸ブチル、３−メトキシプロピオン酸メチル、３−メトキシプロピオン酸エチル、３−エトキシプロピオン酸メチル、３−エトキシプロピオン酸エチル、アセト酢酸メチル、アセト酢酸エチル等のアルキルエステル類；アセトン、メチルエチルケトン、メチルイソブチルケトン、シクロヘキサノン等のケトン類；ベンゼン、トルエン、キシレン、エチルベンゼン等の芳香族炭化水素類；ヘキサン、シクロヘキサン、オクタン等の脂肪族炭化水素類；ジメチルホルムアミド、ジメチルアセトアミド、Ｎ−メチルピロリドン等のアミド類、水等が挙げられる。これらは単独で用いても、２種以上を併用してもよい。
【００４１】
さらにグラフト重合に際し、分子量の調節あるいは架橋等の副反応の抑制のために、メルカプタン類（たとえばｎ−ブチルメルカプタン、ドデシルメルカプタン、シクロヘキシルメルカプタン等）を使用してもよい。
【実施例】
【００４２】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００４３】
＜アリルエーテル基の定量方法＞
白色粉末状の試料３０ｍｇを重クロロホルム１ｇに溶解し、核磁気共鳴装置（２００ＭＨｚ、Ｖａｒｉａｎ社製）で重合体の１Ｈ−ＮＭＲを測定し、５．８ｐｐｍのアリル基のメチンプロトンと３．９ｐｐｍ付近の酸素に隣接する炭素に結合するプロトンとの強度比から、残存アリル基の量（割合）を定量し求めた。
【００４４】
（合成例１）
攪拌装置、温度センサー、冷却管および窒素導入管を備えた反応装置に、アリルオキシメチルアクリル酸メチル（ＡＭＡ）２０部と、重合溶媒としてメチルエチルケトン（ＭＥＫ）３０部とを仕込み、これに窒素を通じつつ、７５℃まで昇温させた。昇温に伴う還流が始まったところで、重合開始剤として０．０２部の２，２’−アゾビス（２，４−ジメチルバレロ二トリル）を１０部のＭＥＫに溶解した溶液（滴下液−１）を６時間かけて定量滴下し、同時にＡＭＡ２０部をＭＥＫ３０部を混合した溶液（滴下液−２）を４時間かけて定量滴下した。滴下中、還流状態を維持し、滴下開始から７時間、重合反応を行なった。ガスクロマトグラフィーにより求めたＡＭＡの重合率は９９％であった。得られた樹脂の重量平均分子量（Ｍｗ；ＧＰＣ、標準ポリスチレン換算）は２．８万、１Ｈ−ＮＭＲにより評価したところ、樹脂あたりの側鎖アリルエーテル基は０．２ｍｍｏｌ／ｇであった。
【００４５】
（合成例２）
攪拌装置、温度センサー、冷却管および窒素導入管を備えた反応装置に、アリルオキシメチルアクリル酸メチル（ＡＭＡ）２０部と、スチレン２０部、溶媒としてトルエン６０部とを仕込み、これに窒素を通じつつ、１０５℃まで昇温させた。昇温に伴う還流が始まったところで、重合開始剤として０．１部のｔ−アミルパーオキシイソノナノエートを加えて重合を開始した。還流状態を維持しながら、２時間後、４時間後にそれぞれ、０．１部のｔ−アミルパーオキシイソノナノエートを添加し、重合開始から６時間まで反応を行なった。反応液を大量のメタノールにより再沈し、固体の樹脂を得た。得られた樹脂の重量平均分子量（Ｍｗ；ＧＰＣ、標準ポリスチレン換算）は２．１万、１Ｈ−ＮＭＲにより評価したところ、側鎖アリルエーテル基は０．４ｍｍｏｌ／ｇであった。
【００４６】
（実施例１）
攪拌装置、温度センサー、冷却管および窒素導入管を備えた反応装置に、合成例１で得た樹脂の反応液１００部と、スチレン４０部を仕込み、これに窒素を通じつつ、８０℃まで昇温させた。ラジカル発生剤としてｔ−ブチルパーオキシピバレートを０．２５部添加し重合を開始した。２時間後、さらにｔ−ブチルパーオキシピバレートを０．２５部加え、重合開始から５時間まで反応を行なった。反応液を大量のメタノールにより再沈し、グラフトポリマーを含んだ固体状の樹脂を得た。
【００４７】
上記で得られたグラフトポリマーを含んだ固体状の樹脂１０部と、市販のポリスチレン（分子量２０万）１０部をメチルエチルケトン（ＭＥＫ）に溶解し、ガラス板上にアプリケーターを用いて薄く塗布した。１００℃の熱風乾燥機で乾燥した後の塗膜は完全に透明であった。また、示差走査熱量測定（ＤＳＣ）によりガラス転移温度を測定すると、８５℃に一つのガラス転移温度が検出され、ポリスチレンがグラフトポリマーを含む固体状の樹脂と相溶している事が確認された。
【００４８】
（実施例２）
攪拌装置、温度センサー、冷却管および窒素導入管を備えた反応装置に、合成例２で得た固体の樹脂５０部と、メタクリル酸メチル５０部、溶媒としてＭＥＫ８０部を仕込み、これに窒素を通じつつ、８０℃まで昇温させた。固体の樹脂が完全に溶解したことを確認し、ラジカル発生剤としてジメチル２，２’−アゾビス（２−メチルプロピオネート）０．５部をＭＥＫ５部に溶解した液を添加し重合を開始した。２時間後、さらに、ジメチル２，２’−アゾビス（２−メチルプロピオネート）０．５部をＭＥＫ５部に溶解した液を添加し、重合開始から５時間まで反応を行なった。反応液を大量のメタノールにより再沈し、グラフトポリマーを含んだ固体状の樹脂を得た。
【００４９】
上記で得られたグラフトポリマーを含んだ固体状の樹脂１０部と、市販のポリメチルメタクリレート（ＰＭＭＡ：分子量１８万）１０部をＭＥＫに溶解し、ガラス板上にアプリケーターを用いて薄く塗布した。１００℃の熱風乾燥機で乾燥した後の塗膜は完全に透明であった。また、ＤＳＣによりガラス転移温度を測定すると、９５℃に一つのガラス転移温度が検出され、ＰＭＭＡがグラフトポリマーを含んだ固体の樹脂と相溶している事が確認された。
【００５０】
（比較例１）合成例１で得られた樹脂１０部と、市販のポリスチレン（分子量２０万）１０部をメチルエチルケトン（ＭＥＫ）に溶解し、ガラス板上にアプリケーターを用いて薄く塗布した。塗膜は濁りがあり、ＤＳＣによりガラス転移温度を測定すると、７２℃と１００℃の２つのガラス転移温度が検出された。
【００５１】
（比較例２）合成例２で得られた樹脂１０部と、ＰＭＭＡ１０部をＭＥＫに溶解し、ガラス板上にアプリケーターを用いて薄く塗布した。塗膜は濁りがあり、ＤＳＣによりガラス転移温度を測定すると、７８℃と１１２℃の２つのガラス転移温度が検出された。
【００５２】
本発明の製法で得られたグラフトポリマーは、相溶性、透明性に優れることがわかった。